(57)【要約】【課題】  炭化水素、特に芳香族炭化水素の脱離特性に優れたゼオライト、を含む炭化水素吸着剤を提供することを目的とする。【解決手段】  アルミニウムに対するカリウムのモル比が０．７２以上であるＳＺＲ型ゼオライトを含む炭化水素吸着剤を提供する。吸着した芳香族炭化水素の脱離が始まる温度が１８０℃以上と高くなり、内燃機関の排ガス処理システムに用いることができる。【選択図】なし【特許請求の範囲】
【請求項１】
アルミニウムに対するカリウムのモル比が０．７２以上であるＳＺＲ型ゼオライトを含む炭化水素吸着剤。
【請求項２】
前記ＳＺＲ型ゼオライトのＢＥＴ比表面積が２５０ｍ２／ｇ以上である請求項１に記載の炭化水素吸着剤。
【請求項３】
前記ＳＺＲ型ゼオライトのアルミナに対するシリカのモル比が１０以上である請求項１又は２に記載の炭化水素吸着剤。
【請求項４】
請求項１乃至３のいずれか一項に記載の炭化水素吸着剤を使用する炭化水素の吸着方法。
【請求項５】
請求項１乃至３のいずれか一項に記載の炭化水素吸着剤含む炭化水素含有気体の処理方法。
【発明の詳細な説明】
【技術分野】
【０００１】
本発明は、炭化水素吸着剤及び炭化水素の吸着方法に関する。
【背景技術】
【０００２】
自動車や船舶などの移動体に使用されている内燃機関から排出される排ガスは炭化水素を多く含む。移動体から排出される排ガスから炭化水素を除去するため、内燃機関の後に炭化水素吸着剤と三元触媒とを設けた排ガス処理システムが実用化されている。三元触媒が機能するためには２５０℃以上の温度環境が必要である。そのため、いわゆるコールドスタート時などの内燃機関の起動時で温度が低い状態で炭化水素吸着剤を用いて排ガス中の炭化水素を吸着し、三元触媒が機能し始める温度が高い状態で炭化水素吸着剤から炭化水素を脱離しこれを三元触媒で分解することにより、炭化水素が浄化されている。このような機能を有する炭化水素吸着剤としてゼオライトが広く用いられている。
【０００３】
内燃機関、例えば自動車エンジンの排気ガスにはパラフィンやオレフィンが含まれているだけでなく、芳香族炭化水素が多量に含まれている。そのため、内燃機関の排ガス浄化においては、芳香族炭化水素の浄化が重要となる。ゼオライトは芳香族炭化水素を吸着するが、比較的低い温度で脱離してしまう。そのため、内燃機関の排ガス、特に自動車エンジンの排ガス処理システムに使用される炭化水素吸着剤の炭化水素の吸着脱離特性、特に芳香族炭化水素の吸着脱離特性の改良がなされている。
【０００４】
例えば、特許文献１では、Ｚｒ、Ｔｉ又はＨｆを担持させたＭＦＩ型ゼオライトにより、芳香族炭化水素の脱離する温度が高くなること、更には、脱離した芳香族炭化水素の部分還元によりこれを還元剤として利用することが開示されている。しかしながら、Ｚｒ等の金属の使用は炭化水素吸着剤の製造コストを上げるのみならず、繰返し使用により凝集するため、芳香族炭化水素の脱離特性の低下があった。さらに、特許文献２ではβ型ゼオライト層上に層間化合物層及び三元触媒層を設けた炭化水素吸着剤とすることで、層間化合物層に芳香族炭化水素の吸着及び脱離をさせることでβ型ゼオライトは低級炭化水素の吸着及び脱離に特化させる排ガス浄化システムが開示されている。しかしながら、このような技術はゼオライト以外とゼオライトの併用によるものであり、ゼオライト自体の芳香族炭化水素の脱離特性の改善はできていない。
【０００５】
一方、安価なアルカリ金属をゼオライトに含有させることで、トルエンの炭化水素の脱離が最も多くなる温度、いわゆる脱離ピーク温度、が高くなることが報告されている（特許文献３）。
【先行技術文献】
【特許文献】
【０００６】
【特許文献１】特開２０００−３１０１１４号
【特許文献２】特開２００６−２９７３７５号
【特許文献３】特開２００１−２９３３６８号
【発明の概要】
【発明が解決しようとする課題】
【０００７】
本発明は、炭化水素、特に芳香族炭化水素の脱離特性に優れたゼオライト、を含む炭化水素吸着剤を提供することを目的とする。
【課題を解決するための手段】
【０００８】
本発明者らは、ゼオライトの芳香族炭化水素の吸着特性及び脱離特性に関し検討した。その結果、芳香族炭化水素の脱離特性は、吸着した芳香族炭化水素の脱離が始まる温度に着目する必要があること、更にはＳＺＲ構造を有するゼオライトを炭化水素吸着剤として使用することで吸着した芳香族炭化水素の脱離が始まる温度が高くなることを見出し、本発明を完成するに至った。
【０００９】
すなわち、本発明の要旨は以下のとおりである。
［１］  アルミニウムに対するカリウムのモル比が０．７２以上であるＳＺＲ型ゼオライトを含む炭化水素吸着剤。
［２］  前記ＳＺＲ型ゼオライトのＢＥＴ比表面積が２５０ｍ２／ｇ以上である上記［１］に記載の炭化水素吸着剤。
［３］  前記ＳＺＲ型ゼオライトのアルミナに対するシリカのモル比が１０以上である上記［１］又は［２］に記載の炭化水素吸着剤。
［４］  上記［１］乃至［３］のいずれかに記載の炭化水素吸着剤を使用する炭化水素の吸着方法。
［５］  上記［１］乃至［３］のいずれかに記載の炭化水素吸着剤含む炭化水素含有気体の処理方法。
【００１０】
以下、本発明の炭化水素吸着剤について説明する。
【００１１】
本発明の炭化水素吸着剤はＳＺＲ型ゼオライトを含む。ＳＺＲ型ゼオライトは従来の炭化水素吸着剤として使用されているゼオライトと比べ、よりカリウムを効率よく含むことができる。これにより、例えばＭＦＩ型ゼオライトと比べ、少ない量のカリウムであるにもかかわらず、炭化水素の脱離が始まる温度（以下、「脱離開始温度」ともいう。）、特に芳香族炭化水素の脱離開始温度を高くすることができる。
【００１２】
ＳＺＲ型ゼオライトは、ＳＺＲ構造を有する結晶性アルミノシリケートである。ＳＺＲ構造は、国際ゼオライト学会（Ｉｎｔｅｒｎａｔｉｏｎａｌ  Ｚｅｏｌｉｔｅ  Ａｓｓｏｃｉａｔｉｏｎ）のＳｔｒｕｃｔｕｒｅ  Ｃｏｍｍｉｓｓｉｏｎが定めているＩＵＰＡＣ構造コードで、ＳＺＲ型となる構造である。結晶性アルミノシリケートは、アルミニウム（Ａｌ）とケイ素（Ｓｉ）とが酸素（Ｏ）を介したネットワークの繰返しからなる構造（以下、「ネットワーク構造」ともいう。）を有する。
【００１３】
本発明の炭化水素吸着剤に含まれるＳＺＲ型ゼオライトはカリウム（Ｋ）を含有する。カリウム（Ｋ）は、少なくともＳＺＲ型ゼオライトのイオン交換サイトに含まれていればよく、イオン交換サイト及び細孔に含まれていることが挙げられる。
【００１４】
本発明の炭化水素吸着剤に含まれるＳＺＲ型ゼオライトは、アルミニウムに対するカリウムのモル比（以下、「Ｋ／Ａｌ比」ともいう。）が０．７２以上、更には０．７５以上である。Ｋ／Ａｌ比が０．７２未満であると、炭化水素の脱離開始温度、特に芳香族炭化水素の脱離開始温度が、三元触媒が機能する温度よりも著しく低くなる。Ｋ／Ａｌ比は１．０以下、更には０．８以下であればよい。
【００１５】
本発明の炭化水素吸着剤に含まれるＳＺＲ型ゼオライトは、アルミナに対するシリカのモル比（以下、「ＳｉＯ２／Ａｌ２Ｏ３比」ともいう。）は２０以下であることが好ましい。イオン交換サイトは、主としてＳＺＲ型ゼオライトのネットワーク構造中のアルミニウム上に存在すると考えられる。ＳｉＯ２／Ａｌ２Ｏ３比が２０を超えると、ネットワーク構造のアルミニウムが少なくなり、これに伴ってカリウム量が少なくなりやすい。ＳｉＯ２／Ａｌ２Ｏ３比は１８以下、更には１６以下であることが好ましい。ＳＺＲ型ゼオライトのＳｉＯ２／Ａｌ２Ｏ３比は１０以上、更には１１以上であればよい。
【００１６】
本発明の炭化水素吸着剤に含まれるＳＺＲ型ゼオライトは、ＢＥＴ比表面積が２５０ｍ２／ｇ以上、更には３００ｍ２／ｇ以上であることが好ましい。ＢＥＴ比表面積が高いほど吸着できる炭化水素量が多くなる傾向にある。ＳＺＲ型ゼオライトのＢＥＴ比表面積は５００以下、更には４００以下であることが挙げられる。
【００１７】
本発明の炭化水素吸着剤に含まれるＳＺＲ型ゼオライトは、細孔直径が２ｎｍ以下の細孔の容積（以下、「マイクロ孔容積」ともいう。）が０．０８ｃｍ３／ｇ以上、更には０．１ｃｍ３／ｇ以上であることが好ましい。マイクロ孔が存在することにより、芳香族炭化水素を効率よく吸着することができる。マイクロ孔容積は０．５ｃｍ３／ｇ以下、更には０．３ｃｍ３／ｇ以下であることが挙げられる。
【００１８】
本発明において、マイクロ孔容積は窒素吸着等温線の直線相当部分の窒素吸着量からｔ−ｐｌｏｔ法によって求めることができる。窒素吸着等温線の直線相当部分の窒素吸着量は、例えば、相対圧０．８５以上０．９３以下の範囲の窒素吸着量を挙げることができる
本発明の炭化水素吸着剤に含まれるＳＺＲ型ゼオライトは、平均結晶径が０．５μｍ以上、更には０．８μｍ以上であることが好ましい。平均結晶径が０．５μｍ以上であることで、熱履歴後の炭化水素吸着量の低下が抑制されやすくなる。
【００１９】
本発明における結晶径とは、一次粒子の粒径であり、電子顕微鏡で観察される独立した最小単位の粒子の直径である。平均結晶径は、電子顕微鏡で無作為に抽出した３０個以上の一次粒子の結晶径を相加平均した値である。そのため、複数の一次粒子が凝集した二次粒子の直径である二次粒子径や平均二次粒子径と、結晶径や平均結晶径とは異なる。一次粒子の形状は、立方晶形状、正方晶形状、並びに、立方晶形状又は正方晶形状が複合化した双晶形状からなる群の少なくとも１種であってもよい。
【００２０】
本発明の炭化水素吸着剤の形状は任意であり、粉末又は成形体のいずれの形状であってよい。本発明の炭化水素吸着剤を粉末状で使用する場合、これをハニカム等の基材に塗布又はウォシュコートした触媒部材としてもよい。本発明の炭化水素吸着剤を成形体として使用する場合、球状、略球状、楕円状、円板状、円柱状、多面体状、不定形状及び花弁状からなる群の少なくとも１種の形状、その他用途に適した形状とすればよい。
【００２１】
また、本発明の炭化水素吸着剤を成形体とする場合、本発明の炭化水素吸着剤はＳＺＲ型ゼオライトに加え、シリカ、アルミナ、カオリン、アタパルジャイト、モンモリロナイト、ベントナイト、アロフェン及びセピオライトからなる群の少なくとも１種の粘土を含んでいてもよい。
【００２２】
本発明の炭化水素吸着剤は、炭化水素の吸着方法、又は、炭化水素含有気体の処理方法、更には炭化水素の吸着脱離方法に使用することができる。本発明の炭化水素吸着剤を使用して炭化水素を吸着させる場合、被処理ガスとして炭化水素を含むガスを用い、これと本発明の炭化水素吸着剤とを接触させればよい。吸着した炭化水素を脱離させる場合は、これを高温下、例えば、１８０℃以上２５０℃以下の温度環境におけばよい。
【００２３】
被処理ガスは炭化水素を含んでいる気体であればよく、炭化水素以外に、一酸化炭素、二酸化炭素、水素、酸素、窒素、窒素酸化物、硫黄酸化物及び水からなる群の少なくとも１種を含んでいてもよい。
【００２４】
本発明の炭化水素吸着剤で吸着する炭化水素は、炭素数６以上２０以下の炭化水素であることが好ましく、更には芳香族炭化水素、また更にはベンゼン、トルエン及びキシレンからなる群の少なくとも１種を挙げることができる。本発明の炭化水素吸着剤は、芳香族炭化水素の様な嵩高い炭化水素の吸着剤として特に適しているが、炭素数５以下の低級炭化水素の吸着剤としても使用することができる。
【００２５】
さらに、本発明の炭化水素吸着剤は、炭化水素の脱離開始温度が１８０℃以上である。炭化水素吸着剤には、炭化水素の脱離が最も多くなる温度（以下、「脱離ピーク温度」ともいう。）が高い場合であっても、比較的低い温度から炭化水素の脱離が始まるものがある。このような炭化水素吸着剤では、三元触媒が機能する前に炭化水素の脱離が生じてしまう。
【００２６】
本発明において、炭化水素の脱離開始温度は、水素イオン化検出器（ＦＩＤ）を用い、本発明の炭化水素吸着剤を通過した後のガス中の炭化水素を定量分析することでもとめればよい。具体的には、本発明の炭化水素吸着剤通過前の炭化水素含有ガスの炭化水素濃度（以下、「吸着前炭化水素濃度」とする。）と、本発明の炭化水素吸着剤通過後の炭化水素含有ガスの炭化水素濃度（以下、「吸着後炭化水素濃度」とする。）を測定し、吸着前炭化水素濃度が吸着後炭化水素濃度より高い状態を吸着段階、吸着後炭化水素濃度が吸着前炭化水素濃度より高い状態を脱離段階とみなし、吸着段階と脱離段階とが切り替わった温度をもって、炭化水素の脱離開始温度とすればよい。
【００２７】
次に、本発明の炭化水素吸着剤の製造方法について説明する。
【００２８】
本発明の炭化水素吸着剤は、上記のＳＺＲ型ゼオライトを含んでいればよい。
【００２９】
本発明の炭化水素吸着剤の形状を粉末状とする場合、ＳＺＲ型ゼオライトをハニカム等の基材に塗布又はウォシュコートすればよい。
【００３０】
本発明の炭化水素吸着剤を成形体とする場合、上記のＳＺＲ型ゼオライトを任意の方法で成形すればよい。成形方法として、転動造粒成形、プレス成形、押し出し成形、射出成形、鋳込み成形及びシート成形からなる群の少なくとも１種を挙げることができる。また、成形する際は、シリカ、アルミナ、カオリン、アタパルジャイト、モンモリロナイト、ベントナイト、アロフェン及びセピオライトからなる群の少なくとも１種の結合剤と、ＳＺＲ型ゼオライトとを混合してもよい。
【００３１】
本発明の吸着剤に含まれるＳＺＲ型ゼオライトの製造方法は特に限定されないが、シリカ源、アルミ源、アルカリ源、構造指向剤及び水を含む組成物（以下、「原料組成物」ともいう。）において、該アルカリ源がカリウム化合物であるもの、を結晶化する結晶化工程、を有する製造方法によって製造することができる。
【００３２】
シリカ源はケイ素（Ｓｉ）を含む化合物であればよく、シリカゾル、ヒュームドシリカ、沈降法シリカ、非晶質アルミノシリケート及びテトラエトキシシランからなる群の少なくとも１種が挙げられる。
【００３３】
アルミナ源はアルミニウム（Ａｌ）を含む化合物であればよく、水酸化アルミニウム、擬ベーマイト、アルミナゾル、非晶質アルミノシリケート及びアルミニウムイソプロポキシドからなる群の少なくとも１種が挙げられる。
【００３４】
アルカリ源はカリウムを含む化合物であればよく、カリウムの酸化物、水酸化物及びハロゲン化物からなる群の少なくとも１種が挙げられる。これにより、ＳＺＲ型ゼオライトの結晶化と同時にカリウムを含有させることができる。結晶化するＳＺＲ型ゼオライトのカリウム含有量を増やすため、原料組成物はカリウム以外のアルカリ金属を含まないことが好ましい。また、シリカ源等他の原料がカリウムを含む場合、これもアルカリ源としてみなすことができる。
【００３５】
構造指向剤（以下、「ＳＤＡ」ともいう。）はテトラエチルアンモニウムカチオン（以下、「ＴＥＡ＋」ともいう。）であることが好ましい。原料組成物はＳＤＡを塩の形で含んでいてもよく、ＳＤＡは、ＴＥＡ＋の水酸化物、塩化物、臭化物及びヨウ化物からなる群の少なくとも１種、更には水酸化テトラエチルアンモニウム（以下、「ＴＥＡＯＨ」ともいう。）であることが好ましい。
【００３６】
原料組成物の結晶化は、水熱合成により行えばよい。ＳＺＲ型ゼオライトが結晶化すれば水熱合成の条件は任意であるが、結晶化温度１００℃以上２５０℃以下、結晶化時間５時間以上２４０時間以下を挙げることができる。さらに、水熱合成中、原料組成物は静置又は撹拌のいずれの状態でもよいが、攪拌状態で水熱合成することが好ましい。これにより、短い結晶化時間であってもＳＺＲ型ゼオライトが得られやすくなる。攪拌状態で水熱合成をする場合、攪拌速度が１００ｒｐｍ以上であることが好ましい。
【００３７】
結晶化工程を経ることによりＳＺＲ型ゼオライトが得られるが、本発明の炭化水素吸着剤に含まれるＳＺＲ型ゼオライトの製造方法は、カリウム調整工程を含んでいることが好ましい。これにより、ＳＺＲ型ゼオライトのカリウム含有量を調整し、炭化水素の脱離開始温度を調整することができる。カリウム調整工程では、ＳＺＲ型ゼオライトとカリウム含有化合物とを接触させることが好ましい。カリウム含有化合物として、カリウムを含む酸化物、水酸化物、塩化物、臭化物、ヨウ化物、硫酸塩及び硝酸塩からなる群の少なくとも１種を挙げることができ、水酸化カリウム又は塩化カリウムの少なくともいずれかであることが好ましい。
【００３８】
カリウム調整方法として、イオン交換、含浸担持、蒸発乾固、沈殿担持及び物理混合からなる群の少なくとも１種の方法が挙げられる。簡便であるため、カリウム調整工程は、イオン交換であることが好ましく、ＳＺＲ型ゼオライトとカリウムイオン含有水溶液とを２５℃以上２００℃以下で接触させることが例示できる。
【００３９】
本発明の炭化水素吸着剤に含まれるＳＺＲ型ゼオライトの製造方法は、焼成工程を含んでいることが好ましい。焼成工程は、ＳＺＲ型ゼオライト中のＳＤＡを除去することができる。これにより、炭化水素の吸着に寄与する細孔量が増える。焼成条件は任意であるが、焼成条件として、酸化雰囲気中、焼成温度４００℃以上８００℃以下、焼成時間０．５時間以上１２時間以下を挙げることができる。焼成工程は結晶化工程とカリウム調整工程との間であることが好ましい。
【実施例】
【００４０】
以下、実施例において本発明をさらに詳細に説明する。しかし、本発明はこれらの実施例に限定されるものではない。
【００４１】
（結晶構造の同定）
一般的なＸ線回折装置（装置名：ＵｌｔｉｍａＩＶ、リガク社製）を使用し、試料のＸＲＤ測定をした。線源にはＣｕＫα線（λ＝１．５４０５Å）を用い、測定範囲は２θとして３°から４３°の範囲で測定した。
【００４２】
（組成分析）
フッ酸と硝酸の混合水溶液に試料を溶解して試料溶液を調製した。一般的なＩＣＰ装置（装置名：ＯＰＴＩＭＡ５３００ＤＶ、ＰｅｒｋｉｎＥｌｍｅｒ社製）を使用して、当該試料溶液を誘導結合プラズマ発光分光分析（ＩＣＰ−ＡＥＳ）で測定した。得られたＳｉ、Ａｌ及びＫの測定値から、試料のＳｉＯ２／Ａｌ２Ｏ３比及びＫ／Ａｌ比を求めた。
【００４３】
（ＢＥＴ比表面積及びマイクロ孔容積）
測定試料を３５０℃で２時間処理し、前処理とした。前処理後、通常の窒素吸着装置（装置名：ＢＥＬＳＯＲＰ−ｍａｘ、ＭｉｃｒｏｔｒａｃＢＥＬ社製）を使用し、測定温度７７Ｋにおける窒素吸着等温線を測定した。得られた窒素吸着等温線の相対圧力０．０１以上０．１以下の範囲について、ＢＥＴ法を使用してＢＥＴ比表面積を算出した。
また、窒素吸着等温線の相対圧力０．８５以上０．９３以下の範囲について、ｔ−ｐｌｏｔ法を使用してマイクロ孔容積を求めた。
【００４４】
実施例１
シリカゾル、水酸化アルミニウム、水酸化テトラエチルアンモニウム３５％水溶液、水酸化カリウム４８％水溶液及び水を混合し、以下の組成を有する原料組成物を得た。
３７ＳｉＯ２：Ａｌ２Ｏ３：８．０Ｋ２Ｏ：６．２ＴＥＡＯＨ：７７７Ｈ２Ｏ
【００４５】
得られた原料組成物は、オートクレーブに充填し、１２５ｒｐｍの撹拌下、１５０℃で１２０時間の水熱処理により結晶化した。結晶化物を洗浄及び空気中、１１０℃での乾燥後、空気中、６００℃で焼成しＳＺＲ型ゼオライトを得た。当該ＳＺＲ型ゼオライトはＳＵＺ−４と同等の結晶構造を有していた。
【００４６】
得られたＳＺＲ型ゼオライトを塩化カリウム水溶液に混合して２５℃でイオン交換した後、洗浄及び空気中、１１０℃で乾燥することにより、本実施例の炭化水素吸着剤とした。
本実施例の炭化水素吸着剤は、ＳｉＯ２／Ａｌ２Ｏ３比が１２．０、Ｋ／Ａｌ比が０．７５であり、なおかつ、ＢＥＴ比表面積が３８５ｍ２／ｇ及びマイクロ孔容積が０．１６ｃｍ３／ｇであった。
【００４７】
比較例１
塩化カリウム水溶液の代わりに塩化アンモニウム水溶液を用いてイオン交換したこと以外は実施例１と同様な方法でＳＺＲ型ゼオライトを得た。
得られたＳＺＲ型ゼオライトを本比較例の炭化水素吸着剤とした。
本比較例の炭化水素吸着剤は、ＳｉＯ２／Ａｌ２Ｏ３比が１１．８、Ｋ／Ａｌ比が０．２６であった。
【００４８】
測定例１（炭化水素の脱離特性評価）
（測定試料の作製及び前処理）
実施例１及び比較例１で得られた炭化水素吸着剤を、それぞれ、加圧成形及び粉砕し、凝集径２０〜３０メッシュの不定形成形体を得た。成形後の炭化水素吸着剤を常圧固定床流通式反応管に充填し、窒素流通下、５００℃で１時間処理した後、５０℃まで冷却した。
【００４９】
（脱離開始温度の測定）
前処理後、窒素ガスを炭化水素含有ガスに切り替え、炭化水素吸着剤に以下の組成の炭化水素含有ガスを流通させて炭化水素の脱離開始温度を測定した。
トルエン    ：３０００体積ｐｐｍＣ（メタン換算濃度）
水          ：３体積％
窒素        ：残部
また、測定条件は以下のとおりである。
測定温度                  ：５０〜６００℃
昇温速度                  ：１０℃／分
炭化水素含有ガスの流量    ：２００ｍＬ／分
【００５０】
水素イオン化検出器（ＦＩＤ）を用い、炭化水素吸着剤を通過した後のガス中の炭化水素を連続的に定量分析した。常圧固定床流通式反応管の入口側の炭化水素含有ガスの炭化水素濃度（以下、「入口炭化水素濃度」とする。）と、常圧固定床流通式反応管の出口側の炭化水素含有ガスの炭化水素濃度（以下、「出口炭化水素濃度」とする。）を測定し、入口炭化水素濃度が出口炭化水素濃度より高い状態を吸着段階、出口炭化水素濃度が入口炭化水素濃度より高い状態を脱離段階とみなし、吸着段階と脱離段階とが切り替わった温度をもって、炭化水素の脱離開始温度とした。結果を表１に示す。
【００５１】
【表１】
2018089571.tif 000002
【００５２】
表１より、Ｋ／Ａｌ比が０．７５と高い実施例の炭化水素吸着剤はトルエンの脱離開始温度が１８０℃以上であり、排ガス処理システムとして適用できる高い脱離開始温度を有しているのに対し、Ｋ／Ａｌ比が０．２６の比較例の炭化水素吸着剤は吸着したトルエンを保持することができないことが明らかである。
【００５３】
比較例２
以下の組成を有する原料組成物を使用したこと、及び、イオン交換を行わなかったこと以外は実施例１と同様な方法でＳＺＲ型ゼオライトを得、これを本比較例の炭化水素吸着剤とした。
３７ＳｉＯ２：Ａｌ２Ｏ３：８．０Ｋ２Ｏ：３．１ＴＥＡＯＨ：７７７Ｈ２Ｏ
【００５４】
本比較例の炭化水素吸着剤は、ＳｉＯ２／Ａｌ２Ｏ３比が１３．８、Ｋ／Ａｌ比が０．７１であり、なおかつ、ＢＥＴ比表面積が３８０ｍ２／ｇ及びマイクロ孔容積が０．１５ｃｍ３／ｇであった。
【００５５】
比較例３
カリウム型のフェリエライト型ゼオライト（ＳｉＯ２／Ａｌ２Ｏ３比＝１８．６、Ｋ／Ａｌ比＝０．７１）を本比較例の炭化水素吸着剤とした。
【００５６】
比較例４
カリウム型のＭＦＩ型ゼオライト（ＳｉＯ２／Ａｌ２Ｏ３比＝３４．６、Ｋ／Ａｌ比＝０．７２）を本比較例の炭化水素吸着剤とした。
【００５７】
比較例５
セシウム型のＭＦＩ型ゼオライト（ＳｉＯ２／Ａｌ２Ｏ３比＝３８、Ｃｓ／Ａｌ比＝１．００）を本比較例の炭化水素吸着剤とした。
【００５８】
測定例２（炭化水素の脱離特性評価）
実施例１、及び、比較例２乃至５の炭化水素吸着剤を使用したこと以外は測定例１と同様な方法で炭化水素の脱離開始温度を測定した。結果を表２に示す。
【００５９】
【表２】
2018089571.tif 000003
【００６０】
表２より、本発明の炭化水素吸着剤は、ＭＦＩ型ゼオライトやＦＥＲ型ゼオライトなど炭化水素吸着剤として従来から使用されているゼオライトにカリウムを含有させたものよりもトルエンの脱離開始温度が高くなった。さらに、比較例４のセシウムを含有するＭＦＩ型ゼオライトはトルエンの脱離量が最も多くなる脱離ピーク温度は２００℃以上と高かったが、脱離開始温度は本発明の炭化水素吸着剤より低いことが確認できた。
【００６１】
さらに、比較例２及び比較例５の比較より、ＳＺＲ型ゼオライトはＭＦＩ型ゼオライトよりも少ないカリウム量であるにも関わらず、脱離開始温度が高くなることが確認できた。
【産業上の利用可能性】
【００６２】
本発明の炭化水吸着剤は、炭化水素、特に芳香族炭化水素の炭化水素吸着剤として使用することができ、例えば、内燃機関、更には自動車エンジンの排ガス処理システムに使用することができる。